(57)【要約】プレートが、８ｍｍを上回る、有利に１２ｍｍを上回る厚さで２×２ｍ以上のサイズを有し、アクリルガラス中に、プレートが破壊した際に破片をつなぎ止めるために、アクリルガラスとは相容性でない材料から成る繊維状物、テープ状物、格子状物又は網状物が埋め込まれており、プレートが、その全質量（埋め込まれている繊維状物、テープ状物、格子状物又は網状物の質量を除いて算出された）に対する、４０〜８０質量％の範囲内の充填材の割合を有する、騒音防止壁における不透明な騒音防止要素として使用するためのアクリルガラスプレート。殊に有利な充填材は、タルクとドロマイトとから成る増量材及び場合より有利に水酸化アルミニウムとの混合物である。そのようなプレートの製造法についても特許保護が請求されている。高度に充填されたアクリルガラスプレートは、別の不透明な材料に対する廉価な代替法であり、アクリルガラスから成る透明な騒音防止プレートと組み合わせることができ、単位面積当りの高い重量により、低下されたプレート厚にもかかわらず十分な防音レベルが可能となる。驚異的にも、高度に充填されたプレートは、破片をつなぎ止める系、例えばナイロン繊維又は鋼ワイヤの使用を可能にし、その燃焼挙動に関して燃焼クラスＢ２に属しており、充填材として水酸化アルミニウムを使用する場合には燃焼クラスＢ１に属する。【特許請求の範囲】
【請求項１】
プレートが、８ｍｍを上回る、有利に１２ｍｍを上回る厚さで２×２ｍ以上のサイズを有し、アクリルガラス中に、プレートが破壊した際に破片をつなぎ止めるために、アクリルガラスとは相容性でない材料から成る繊維状物、テープ状物、格子状物又は網状物が埋め込まれている、騒音防止壁における不透明な騒音防止要素として使用するためのアクリルガラスプレートにおいて、埋め込まれている繊維状物、テープ状物、格子状物又は網状物の質量だけ低下されたプレートの全質量に対する充填材の割合が、４０〜８０質量％の範囲内であることを特徴とするアクリルガラスプレート。
【請求項２】
厚さが８ｍｍを上回って４０ｍｍまでの範囲内、有利に１０ｍｍを上回って３５ｍｍまでの範囲内である、請求項１記載のアクリルガラスプレート。
【請求項３】
厚さが１２〜３５ｍｍの範囲内である、請求項１又は２記載のアクリルガラスプレート。
【請求項４】
プレートの全質量に対する充填材の割合が５０〜６０質量％の範囲内である、請求項１から３までのいずれか１項記載のアクリルガラスプレート。
【請求項５】
プレート内での充填材の分布が本質的に均一である、請求項１から４までのいずれか１項記載のアクリルガラスプレート。
【請求項６】
充填材が、タルク、ドロマイト、タルクとドロマイトとの天然連晶、雲母、石英、緑泥石、酸化アルミニウム、水酸化アルミニウム、粘土、二酸化ケイ素、ケイ酸塩、炭酸塩、リン酸塩、硫酸塩、硫化物、金属酸化物、ガラス粉末、ガラス玉、セラミック、カオリン、陶磁器、クリストバライト、長石及び／又はチョークを含む、請求項１から５までのいずれか１項記載のアクリルガラスプレート。
【請求項７】
使用される充填材粒子が層状充填材である、請求項１から６までのいずれか１項記載のアクリルガラスプレート。
【請求項８】
使用された充填材の平均粒度が、０．０１〜８０μｍの範囲内、殊に０．０５〜３０μｍの範囲内、極めて殊に有利に０．１〜２０μｍの範囲内である、請求項１から７までのいずれか１項記載のアクリルガラスプレート。
【請求項９】
充填材が、場合により水酸化アルミニウムと混合されたタルクとドロマイトとからの連晶である、請求項１から８までのいずれか１項記載のアクリルガラスプレート。
【請求項１０】
鋳込み法で、有利に小室法又はその変法により（メタ）アクリレート系の重合によって得ることができるが、その際、重合性の系は以下：
Ａ）ａ）（メタ）アクリレート  ５０〜１００質量％
ａ１）メチル（メタ）アクリレート  ０〜９９．９９質量％
ａ２）Ｃ２〜Ｃ４（メタ）アクリレート  ０〜９９．９９質量％
ａ３）≧Ｃ５（メタ）アクリレート  ０〜５０質量％
ａ４）多価（メタ）アクリレート  ０．０１〜５０質量％
ｂ）コモノマー  ０〜５０質量％
ｂ１）ビニル芳香族化合物  ０〜５０質量％
ｂ２）ビニルエステル  ０〜５０質量％
その際、成分ａ）及びｂ）は、これらが一緒になって重合性成分Ａ）１００質量％と
なるように選択されている
Ｂ）Ａ）１質量部に対して、Ａ）中で可溶性又は膨潤性の（プレ）ポリマー０〜１２質量
部
Ｃ）成分Ａ）の硬化に十分な量の開始剤
Ｄ）該系の粘度の調節のための任意の薬剤
Ｅ）Ａ）１質量部に対して３質量部までの量の慣用の添加剤
及び
Ｆ）バインダー（Ａ）〜Ｅ）からの総和）１質量部に対して０．３３〜４質量部の充填
材
を含有し、
かつ、（メタ）アクリレート系の粘度が重合前に０．１Ｐａ・ｓを上回っている（１００ｃＰを上回っている）、請求項１から９までのいずれか１項記載のアクリルガラスプレート。
【請求項１１】
破壊の際に破片をつなぎ止めるために、高度に充填されたプラスチックマトリックス中に埋め込まれた鋼繊維状物を有しており、前記鋼繊維状物が場合によりプラチック、有利にポリアミドからのプラスチックで被覆されている、請求項１から１０までのいずれか１項記載のアクリルガラスプレート。
【請求項１２】
ａ）充填された重合性（メタ）アクリレート組成物を準備し、
ｂ）準備した組成物を、埋め込みのために予定された繊維状物、テープ状物、格子状物又は網状物が配置された準備した金型の中に鋳込み、
ｃ）金型中の組成物を、室温を上回る温度でプレートを得つつ重合させ、かつ
ｄ）プレートを離型させる、
請求項１から１１までのいずれか１項記載のアクリルガラスプレートの製造法において、
高度に充填された重合性（メタ）アクリレート組成物の粘度を、金型中での重合の前に、０．１Ｐａ・ｓを上回る値に調節することを特徴とする、請求項１から１１までのいずれか１項記載のアクリルガラスプレートの製造法。
【請求項１３】
組成物の粘度を、組成物中の（プレ）ポリマー対重合性モノマーの質量比の変動によって調節する、請求項１２記載の方法。
【請求項１４】
組成物の粘度を、粘度調節剤の割合の変動によって調節する、請求項１２又は１３記載の方法。
【請求項１５】
騒音防止壁における不透明な騒音防止要素としての、請求項１から１１までのいずれか１項記載のアクリルガラスプレートの使用。
【発明の詳細な説明】
【技術分野】
【０００１】
本発明は、アクリルガラスから成るプレート、並びに、防音プレートとしての、殊に騒音防止壁の要素としての該プレートの使用に関する。
【０００２】
交通騒音から市民を防護する際に、騒音防止築堤、騒音防止壁又はファサードが何年もの間用いられている。築堤は、この築堤を設けるための大きい所要スペースを考慮して、有利には広いスペースに設けられており、その一方で、市街地、橋構造部及びしばしば軌道においても、騒音防止壁又は騒音防止ファサードが使用されている。
【０００３】
近年、省スペース型の騒音防止壁に関して、不透明な領域においては木材、金属及びコンクリートといった材料が、また透明な領域においては鉱質ガラス及びプラスチックが実地において定着してきている。
【０００４】
プラスチック材料から成る透明な騒音防止壁は、殊にポリメチルメタクリレート（ＰＭＭＡ）から、ないしはＰＭＭＡをベースとする成形体から製造され、それというのも、上記材料は卓越した透明性及び傑出した光学特性に加え、良好な物理的−機械的特性における優れた防音性（耐チッピング性）を有するためである。
【０００５】
透明な騒音防止壁における欠点は、これが確実に比較的高価であるため、総じて、自動車運転手又は鉄道車両の乗客が、高い壁が存在していても周囲から完全に排除されることのないようにすべき場合にのみ透明な要素が使用されることである。これは例えば、橋上であり得る「トンネル効果」に対する防止に役立ち、その際特に、高価であるために、この壁を単に部分的にのみ透明に仕上げるようなやり方へと移行してきている。
【０００６】
従って、アクリルガラスの卓越した防音特性と役に立つ機械的特性とを有する省スペース型の要素が非常に求められているが、それにもかかわらず要素は廉価であるべきである。出来る限り要素は公知のアクリルガラスプレートよりも明らかに廉価であるべきである。更に、実地では既に長い間、不透明な要素として、アクリルガラスから成る透明な騒音防止プレートと容易に組み合わせることができ、かつ殊に同じ設置技術及び固定技術を用いて使用可能である適当な要素が求められている。
【０００７】
更に、公知の透明なプラスチック騒音防止プレートは、通常、約２×２ｍの寸法を有するアクリルガラスから成り、それにより、比較的大きな騒音防止壁の場合、壁の１つの要素から次の要素までの相応する脚柱距離が生じる。脚柱距離を例えば３×２ｍ又は４×２ｍに広げい場合にはより強度のプレートの使用が必要となる。それにもかかわらず、相応する厚いアクリルガラスプレートの高い価格を度外視して、風荷重を算出すると、所定の極端な風荷重に関しては２５、３０又は３５ｍｍの厚さを有するアクリルガラスの使用ですら要求を満たすのには不十分であることが明らかである。
【０００８】
従って同様に、新規の騒音防止プレートの機械的特性、例えば弾性率を、騒音防止のための公知のアクリルガラスプレートと比較して更に改善し、比較的広い脚柱距離を可能にし、この方法により騒音防止壁の総コストを更に削減することが望まれている。
【０００９】
更に、本発明の課題は、透明なアクリルガラスから成る騒音防止壁の美しい美的外観を損ねないか又は単にわずかに損ねるに過ぎない、騒音防止要素としての使用に適当なプレートを提供することであった。
【００１０】
本発明のもう１つの目的は、殊に高い耐候性を有し、かつ場合により自浄性系としても完成することができる騒音防止プレートを創作することであった。
【００１１】
最終的に、プラスチックから成る防音プレートにおいてもう１つの問題が生じている。このプレートを車道に使用した場合、騒音防止要素上での車両の衝突の際に、危険な破片が生じかつプラスチック要素が発火するという重大な危険が生じ得る。この場合、破片又は燃焼性騒音防止要素に由来する災害は極めて重大であり得る。従って、高められた破片形成安全性及び燃焼安全性を有するプラスチックから成る騒音防止プレートが至急求められている。
【００１２】
前記課題、並びに他の、逐語的に記載されているわけではないがしかしながらここで議論された関連から当然導き出すことができるか又はこの関連から必然的に生じる課題は、請求項１に記載されたアクリルガラスから成るプレートにより解決される。
【００１３】
本発明による騒音防止プレートの有利な変形は、請求項１に係る従属請求項において保護されている。
【００１４】
本発明によるプレートの使用に関しては、相応するカテゴリーの請求項により、基礎を成す課題が解決される。
【００１５】
２×２ｍ以上のサイズ及び８ｍｍを上回る、有利に１２ｍｍを上回る厚さを有し、アクリルガラス中に、破壊の際に破片をつなぎ止めるために埋め込まれた、アクリルガラスとは相容性でない材料から成る繊維状物、テープ状物、格子状物又は網状物を有するアクリルガラスプレートが、（埋め込まれた材料の質量だけ低下された）プレートの全質量に対して４０〜８０質量％の範囲内の不透明な充填材の割合を有することにより、容易に予見することの不可能な方法で、騒音防止壁（ＬＳＷ）において使用するための不透明な防音プレート要素を提供することに成功し、これは理想的な方法で、既に公知であるアクリルガラスからの透明な騒音防止プレートと組み合わせることができ、かつ極めて多くの他の利点を有し、そのうち幾つかは極めて驚異的な利点である。
【００１６】
まず第一に、アクリルガラスから成る本発明による騒音防止プレートの卓越した機械的特性が挙げられる。例えば、本発明による不透明なプレートにおいて、引張強さ、引張破断伸び、弾性率（引張）、曲げ強さ、弾性率（曲げ）及び熱膨張係数に関して、同じプレートサイズ及び厚さで、アクリルガラスから成る透明な騒音防止材料における相応する値よりも部分的に明らかに優れた値が認められる。
【００１７】
アクリルガラスから成る本発明による不透明な騒音防止プレートの高い弾性率は極めて有利であることが判明した。無充填のアクリルガラスから成る透明な騒音防止プレートよりも高い弾性率により、騒音防止壁を製造する際に比較的大きな支柱又は脚柱が可能となる。従って、騒音防止壁の総コストを削減することができる。
【００１８】
その他の点では、本発明によるＬＳＷ−プレートにより、公知の透明なＬＳＷ−アクリルガラスプレートと比較して、現在慣用のサイズにおいて、機械的特性及び音響技術的特性の低下を甘受する必要なく、プレートの厚さの明らかな低下が可能となる。所望の防音レベルは、低下されたプレート厚にもかかわらず、単位面積当りの高い重量により保証される。
【００１９】
更に、充填材は一般に、マトリックス材料であるアクリルガラスよりも明らかに廉価であるため、高い充填材含分によってもコストの明らかな低下が達成される。
【００２０】
更に、高度に充填された本発明のプレートは改善された燃焼挙動を示し、このことは、前記プレートがＺＴＶ  ＬＳＷ  ８８に準拠して耐火性であり、更にまた燃焼クラスＢ２にも属しており、即ち燃焼時に単にわずかな発煙及び燃焼拡大をもたらすに過ぎないことを意味する。しかしながら驚異的にも、適当な充填材、例えば水酸化アルミニウム等を使用した場合に、高度に充填されたアクリルガラスから成る本発明による不透明な騒音防止プレート（ＮＴ−騒音防止プレート）を用いて燃焼クラスＢ１を達成することも可能である。
【００２１】
更に、比較的高い充填材含分にもかかわず、相応する破片をつなぎ止める系を使用すると、本発明によるプレートを用いて、透明なアクリルガラスプレート破砕防止性が達成されることも極めて異例である。高度に充填されたプラスチック材料の比較的高い脆弱性にもかかわらず、本発明によるプレートにおける、例えば、埋め込まれた、破片をつなぎ止める系、例えばポリアミド繊維状物、有利にプラスチックで被覆されているワイヤロープ又は同様の系は、そのような系に課された全ての要求を完全に満たす。
【００２２】
最終的に、本発明による不透明なプレートにおける、マトリックス材料であるアクリルガラスの品質に対する要求は、アクリルガラスから成る慣用の透明なＬＳＷ−プレートの場合よりも低い。これにより、驚異的なリサイクル可能性が生じる。不透明な騒音防止プレート自体、生じる製造廃棄物、裁断屑、利用後に返送された騒音防止プレート及び製造からのその他の廃棄物は、所望の粒度、有利に約５０μｍに破砕及び粉砕した後に、再度原料として製造のために使用することができる。
【００２３】
本発明の範囲内では、アクリルガラスから成る騒音防止プレートは、プレート状の要素として騒音防止壁の構成要素となり得る、アクリルガラスから成るプレートであるべきである。
【００２４】
「プレート」という定義は、任意の幾何学的形状の平面状の構造物であると解釈され、これは例えば丸、四角、半円又はその他の様式に成形されていてよい。しかしながらプレートは有利に正方形又は長方形である。プレートの角又は縁部は丸められていてもよいし平らであってもよい。
【００２５】
本発明によるアクリルガラスから成るプレートは、所定の最小サイズを有する。この場合、これは２×２ｍ以上のサイズである。充填されたアクリルガラスプレートの高い機械的安定性に基づき、３×２ｍ又は４×２ｍのサイズが有利である。しかしながら、プレートの製造処理の際に直接、又はそれに引き続き完成された鋳込まれたプレートの後処理により全ての中間のサイズを実現することができるのと同様に、より大きなサイズも可能である。本発明が正方形又は長方形のプレートに関するものでない場合には、２×２ｍの「サイズ」とは、丸又は不規則に成形されたプレートが相応する大きさの正方形面を含む又は包含するか、又はこの丸又は不規則なプレートが少なくとも４ｍ２の面積を有することであると解釈される。
【００２６】
本発明によるプレートの比較的大きなサイズは、８ｍｍを上回る、有利に１２ｍｍを上回る厚さと同様に特徴的であり、これにより、本発明の騒音防止プレートは半製品又はより小さい他のプレートと区別される。相応する厚さによってのみ必要な防音レベルを達成することができるという点で、厚さは特徴的な意味を有する。典型的な厚さは、８ｍｍを上回り、有利に１０ｍｍを上回り、殊に有利に１２ｍｍを上回り、有利に８〜４０ｍｍの範囲内であり、有利に１０〜４０ｍｍの範囲内であり、更に有利に１２〜３５ｍｍの範囲内であり、ＬＳＷ−分野のためのプレートは殊に有利に１５〜３０ｍｍの厚さである。しかしながら、達成しようと尽力される目的に応じて、４０ｍｍ又はそれどころかより厚い厚さを有するプレートを製造することもでき、特別な適用のためには、より大きいか又はより小さな態様も可能である。
【００２７】
本発明のプラスチックプレートは、高度に充填されたアクリルガラスから成るマトリックスを有する。このプレートは例えばメチルメタクリレートシロップから鋳込むことができる。”充填された”アクリルガラスとは、充填材を有するアクリルガラスを意味する。”高度に充填された”とは、アクリルガラスから成るプレートの全質量に対して４０〜８０質量％の範囲内の充填材含分を意味する。プレートの”全質量”とは、本発明の範囲内で、破片をつなぎ止めるために埋め込まれた材料、例えば繊維状物、テープ状物、網状物及び格子状物を差し引いた、プレートの構造に関与する全ての物質の質量の合計を指す。充填材含分が４０質量％を下回る場合、透明度の損失は機械的特性の改善並びに費用節約に反比例し、充填材含分が８０質量％を上回る場合、プレートは容易に砕け、亀裂を生じることがあり、即ちマトリックスは、該マトリックスの、充填材粒子を持続的につなぎ止めるという特性を失ってしまう。５０〜６０質量％の範囲内の充填材含分を有するプレートは、特にバランスのとれた多様な特性を有する。
【００２８】
本発明の騒音防止プレート中に含有される充填材の種類及び形状は、達成しようと尽力される特別な用途に応じて、幅広い範囲に亘って変化してよい。本発明の騒音防止プレートを製造する際に有利に使用可能な充填材には、特に、タルク、ドロマイト、タルクとドロマイトとの天然連晶、雲母、石英、緑泥石、酸化アルミニウム、水酸化アルミニウム、粘土、二酸化ケイ素、ケイ酸塩、炭酸塩、リン酸塩、硫酸塩、硫化物、酸化物、金属酸化物、ガラス粉末、ガラス玉、セラミック、カオリン、陶磁器、クリストバライト、長石及び／又はチョークが属する。
【００２９】
原則的に、シラン化されたタイプの充填材も有利であり、それというのも、シラン化により、シラン化されていない充填材よりも良好なマトリックス付着性を達成することができるからである。
【００３０】
充填材の中では、雲母(mica)、緑泥石(chlorite)、石英(quartz)を有する無機物、例えばNaintsch社の（登録商標）Plastoritタイプ、タルクとドロマイトとの連晶、殊に白色タルクと純粋ドロマイトとの連晶、Naintsch社のＢＣ−Microtypen、Dorfner社の（登録商標）DORSILIT−結晶石英粉末、Stauss社の（登録商標）SIL-CELL−微孔性付加複合物、St.Poelten及びNabaltec社の（登録商標）Apyral−タイプ（水酸化アルミニウム）が特に重要である。
【００３１】
４０〜８０％の濃度範囲内のSpezialextender SE（タルクとドロマイトとの連晶）は殊に有利である。上記の通り、比較的高い充填材含分を有するプレートは、比較的廉価な製造費用及び改善された機械的特性（弾性率）を有する。しかしながら更に、比較的高度に充填されたプレートは、燃焼の際に比較的僅かな燃焼拡大並びにわずかな発煙を示す。
【００３２】
本発明によるプレートの燃焼挙動は、Spezialextender SEと水酸化アルミニウムとから成る混合物を使用することにより更に改善され得る。水酸化アルミニウムは燃焼の際に、水の脱離により自消効果を示し得る。この場合、水酸化アルミニウムの細度も特に重要である。微細な水酸化アルミニウムは粗いタイプよりも原則的に適当であり、それというのも、微細な水酸化アルミニウムは、燃焼の際に、化学結合された水のみならず吸収により結合された湿分をも放出するからである。
【００３３】
上記の充填材は種々の形態を有してよい。これらは、球面状又は非球面状であってもよいが、この場合、繊維状又は破片状の充填材、殊に層状の幾何学的形状は殊に有利である。殊に良好な特性の組合せを有するＬＳＷ分野のための有利なアクリルガラスプレートは、含まれる補強充填材がチップ状又は針状の形を有している場合に得られる。充填材の幾何学的形状が層状であればあるほど、衝撃強さは高くなり、かつプレートの弾性率は低くなる。
【００３４】
本発明により得られるプレートの特別な実施態様は、使用される充填材粒子が層状充填材である場合である。これは、本発明の範囲内では、鋳込みの際に（鋳込み法でのプレートの製造、鋳込み成形板）優先配向を行うことができる充填材であると解釈される。
【００３５】
充填材粒子のサイズも、本発明によるプレートの品質にとって重要な役割を果たし得る。従って、充填材の適当なサイズによって、プレートの剛性を調節することができる。充填材が微細であれば、それだけ一層、プレートの弾性率及びその衝撃強さは高くなる。充填材は、一般に、約０．０１〜約１００μｍの粒度範囲で使用される。好ましくは、使用される充填材の平均粒度は、０．０１〜８０μｍの範囲内、殊に０．０５〜３０μｍの範囲内、極めて殊に有利に０．１〜２０μｍの範囲内である。
【００３６】
使用される補強充填材が微細であれば、それだけ一層、プレートの剛性及び衝撃強さは高くなる。比較的大きな充填材の場合、生じたプレートは脆弱になる。特に有利なアクリルガラスプレートは、本発明によれば、使用される充填材の残分が２０μｍの篩別の際に２質量％未満であることによって特徴付けられる。極めて殊に有利に、使用される充填材の残分が１２μｍの篩別の際に２質量％未満であるように充填材を使用する。
【００３７】
本発明によるプレートは、例えば、鋳込み法で、有利に小室法又はその変法により（メタ）アクリレート系の重合によって得ることができるが、その際、重合性の系は以下：
Ａ）ａ）（メタ）アクリレート  ５０〜１００質量％
ａ１）メチル（メタ）アクリレート  ０〜９９．９９質量％
ａ２）Ｃ２〜Ｃ４（メタ）アクリレート  ０〜９９．９９質量％
ａ３）≧Ｃ５（メタ）アクリレート  ０〜５０質量％
ａ４）多価（メタ）アクリレート  ０．０１〜５０質量％
ｂ）コモノマー  ０〜５０質量％
ｂ１）ビニル芳香族化合物  ０〜５０質量％
ｂ２）ビニルエステル  ０〜５０質量％
その際、成分ａ）及びｂ）は、これらが一緒になって重合性成分Ａ）１００質量％と
なるように選択されている
Ｂ）Ａ）１質量部に対して、Ａ）中で可溶性又は膨潤性の（プレ）ポリマー０〜１２質量
部
Ｃ）重合性成分Ａ）の硬化に十分な量の開始剤
Ｄ）該系の粘度の調節のための任意の薬剤
Ｅ）Ａ）１質量部に対して３質量部までの量の慣用の添加剤
及び
Ｆ）バインダー（Ａ）〜Ｅ）からの総和）１質量部に対して０．３３〜４質量部の充填
材
を含有し、
その際、重合性の系の粘度は重合前に０．１Ｐａ・ｓ（１００ｃＰ）を上回っている。
【００３８】
本発明の意味において、プレート全体に亘って充填剤の均一な分布が望まれる。そのような分布を達成するために、例えば、プレートを得るために重合させる（メタ）アクリレート系の粘度を利用することができる。有利に、本発明によるプレートは、重合の前に、０．１Ｐａ・ｓ（１００ｃＰ）を上回る粘度を有する（メタ）アクリレート系の重合によって得ることができる。重合系の比較的高い粘度は、重合の間の充填材の沈降に抵抗する。更に、沈降は充填材の細度によっても影響を受け得る。比較的粗い充填材は沈降傾向にあり、これは騒音防止プレートの”碗状変形”を招く。ここで、微細な充填材の使用の他に、意図的にチキソトロープ剤の使用により抵抗することもできる。
【００３９】
更に、高度に充填された重合性（メタ）アクリレート組成物の粘度を、金型中での重合の前に、０．１Ｐａ・ｓ（１００ｃＰ）を上回る値に調節することを特徴とする、
ａ）充填された重合性（メタ）アクリレート組成物を準備し、
ｂ）準備した組成物を、埋め込みのために予定された繊維状物、テープ状物、格子状物又は網状物が配置された準備した金型の中に鋳込み、
ｃ）金型中の組成物を、室温を上回る温度でプレートを得つつ重合させ、かつ
ｄ）プレートを離型させる、
不透明なアクリルガラスプレートの製造法も本発明に属する。
【００４０】
本発明の第一の有利な処理変法は、重合性組成物の粘度を、組成物中の（プレ）ポリマー対重合性モノマーの質量比の変動によって調節することにより特徴付けられる。
【００４１】
また、これに加えて、又はこれと組み合わせて、組成物の粘度を、粘度を調整する薬剤の割合を変化させることにより調節することも有利であり得る。そのような粘度を調整する薬剤、即ち粘度調節剤は当業者に公知である。これには、例えばイオン性、非イオン性及び両性イオン性の乳化剤が属する。
【００４２】
重合性組成物の粘度に影響を及ぼしかつ／又は調節するための他の有利な手段又は方法には、特に以下の措置が含まれる：
重合系の粘度は、調節剤の添加により変化させることができる。
【００４３】
重合系の粘度を、（プレ）ポリマー（予備重合体）と重合系のモノマーの重合性成分との混合割合を介して制御することは有利であり得る。
【００４４】
湿潤剤、例えばレシチン又は（登録商標）Catafor等の種類及び量により、粘度を望ましい値に調節することが可能となる。
【００４５】
充填材濃度自体は、充填材又は充填材混合物の性質（粒度、油価、表面処理）と同様に、重合系の粘度に影響を及ぼす。
【００４６】
更に、慣用の添加剤、例えばチキソトロープ剤（例えば（登録商標）Aerosile）は、重合系の粘度を変化させることができる。
【００４７】
更に、重合温度により系の粘度に影響を及ぼすことができる。
【００４８】
最終的に、開始剤濃度及び重合反応の動力学は、重合系の粘度、ひいては充填材の沈降度に影響を及ぼすこともある。
【００４９】
充填材を用いて製造された、アクリルガラスから成る不透明な騒音防止プレート（騒音防止プレートＮＴ）には、マトリックス材料とは相容性でない材料、有利にアクリルガラスとは相容性でないプラスチックから成る補強要素（繊維状物、テープ状物、網状物、格子状物）が、平面状に（格子状物、網状物）、又は繊維状に（繊維状物、テープ状物）埋め込まれている。
【００５０】
マトリックスのアクリルガラスとは相容性でない（非相容性又は不適合性の）材料とは、この関連において、マトリックスの材料及び埋め込まれた材料がプレートの製造及び使用条件下で界面を生じることなく相互に混合することを意味する。
【００５１】
それに応じて、本発明の実施態様の１つにおいて、殊にアクリルガラスから成るマトリックス中に埋め込まれた、ポリアミド、ポリエステル及び／又はポリプロピレンから成る繊維状物、テープ状物、格子状物又は網状物は、騒音防止プレートが破壊した際に破片をつなぎ止めるのに適当である。
【００５２】
この場合、本発明によるアクリルガラスプレートは、もう１つの有利な変法において、破壊の際に破片をつなぎ止めるために、高度に充填されたプラスチックマトリックス中に埋め込まれた、ポリアミドから成る繊維状物を有することにより特徴付けられる。
【００５３】
そのようなプラスチックプレートの製造は、当業者に公知の全ての方法で実施することができる。
【００５４】
この場合、例えば、予め製造された鋳込まれた２つのプラスチックプレート、例えば、アクリルガラスプレート（２０００ｍｍ×１２２０ｍｍ×８ｍｍ）を用いて、厚さ４ｍｍの周囲シールを用いて室を形成させることができる。この室中に、それぞれ３０ｍｍの間隔で互いに平行に、例えば０．９ｍｍの直径を有する単繊維のプラスチック繊維、例えばポリアミド繊維を、中心か又は意図的に中心にではなく張る。その後、室中に、クエン酸エステルをベースとする外部可塑剤とレドックス開始剤系とを含有する低粘度の低温硬化メタクリレート樹脂を充填する。
【００５５】
中間層の完全な硬化及びガラス板の除去後に、プラスチック板が得られる。
【００５６】
不透明な高度に充填されたアクリルガラスから成る本発明による騒音防止プレートＮＴは、少ない費用で、役に立つ保持系を形成し得る。本発明の範囲内で、保持系という定義は、衝突物品、例えば車両が装備を突破するのを防ぐのに適当な装備を指す。有利な実施態様によれば、本発明による保持系は、系に対して垂直に衝突し、少なくとも５メートル／秒、有利に少なくとも７メートル／秒の速度及び少なくとも５０００ジュール、有利に少なくとも７０００ジュールのエネルギーを有する物品が系を突破するのを回避することができ、そのようにして効果的に保持される。
【００５７】
この目的のために、本発明による騒音防止プレートＮＴは、少なくとも１つの埋め込まれた金属ワイヤを含有し、その際、金属ワイヤの表面と透明なアクリルガラスマトリックスとの間には少なくとも部分的に１つのプラスチック層が予定されている。これにより、驚異的でありかつ容易に予見することが不可能な方法で、殊に廉価に保守及び設置が可能である騒音防止保持系を提供することが可能となる。この場合、付加的な設置工程を行わず、かつ慣用の保持系と比較してこの騒音防止壁は実用上保守が不要であることが考慮される。
【００５８】
高度に充填された不透明なアクリルガラスプレートのアクリルガラスマトリックスから成る鋼線に関する引張応力は、一般に５０Ｎを上回り、有利に１００Ｎを上回るが、これにより制限されることはない。上記応力は公知の方法で、無メッキの金属ワイヤに応力を負荷することにより測定される。ワイヤの引張りのために最低限必要な応力を引張応力と定義する。
【００５９】
従って、本発明によるアクリルガラスプレートは、有利な実施態様において、破壊の際に破片をつなぎ止めるために、及び保持系として、高度に充填されたプラスチックマトリックス中に埋め込まれた鋼繊維状物を有しており、前記鋼繊維状物が場合によりプラチック、有利にポリアミドからのプラスチックで被覆されていることにより特徴付けられる。
【００６０】
本発明によるプレートは、ポリ（メタ）アクリレートプレートである。これは、ポリ（メタ）アクリレートの、高い含分、有利に主要含分、即ち５０質量％以上の比較的高い含分によって特徴付けられる。ポリ（メタ）アクリレートは、式（Ｉ）
【００６１】
【化１】
2005535768.tif 000002
［式中、
Ｒ１は、有機基、有利にＣ１〜Ｃ６−アルキル、有利にＣ１〜Ｃ４−アルキルであり、
Ｒ２は、Ｈ、Ｃ１〜Ｃ６−アルキル、有利にＨ又はＣ１〜Ｃ４−アルキル、極めて殊に有利にＨ又はＣＨ３であり、
ｎは、１より大きな正の整数である］
の構造単位を有すると見なされるポリマーである。
【００６２】
Ｃ１〜Ｃ４−アルキルには、１〜４個の炭素原子を有する直鎖及び分枝鎖アルキル基が含まれる。殊に、メチル、エチル、ｎ−プロピル、イソプロピル、ｎ−ブチル、２−メチル−１−プロピル、ｓ−ブチル、２−メチル−２−プロピルが重要である。
【００６３】
Ｃ１〜Ｃ６−アルキルには、Ｃ１〜Ｃ４−アルキルで挙げた基及び付加的に５個又は６個の炭素原子を有する基、例えば有利に１−ペンチル、２−ペンチル、３−ペンチル、２，２−ジメチル−１−プロピル、３−メチル−１−ブチル、３−メチル−２−ブチル、２−メチル−２−ブチル、２−メチル−１−ブチル、１−ヘキシルが含まれる。
【００６４】
前記の構造単位を有する化合物の例には、特に、ポリメチルアクリレート、ポリエチルアクリレート、ポリメチルメタクリレート、ポリプロピルアクリレート、ポリブチルアクリレート、ポリプロピルメタクリレート、ポリブチルメタクリレート及び前記のポリマー種の２つ以上を有するコポリマーが含まれる。最初の４種の化合物は、本発明の範囲内では有利である。極めて殊に有利に、ポリメチルメタクリレート（ＰＭＭＡ）が有利である。
【００６５】
少なくとも２つの置換又は非置換のアクリル酸エステルモノマーの共重合によって生じる化学的混合物（ランダムコポリマーあるいはまたブロックコポリマー）（例えばメチルメタクリレート−ｎ−ブチルメタクリレート−コポリマー）に加え、本発明の範囲内では、少なくとも１種の置換又は非置換のアクリル酸エステルモノマーと共重合可能な他のビニル系不飽和モノマーを５０質量％まで有するコポリマーからなるポリ（メタ）アクリレートプレートも使用できる。
【００６６】
これらの例は、特にメチルメタクリレート−スチレン−コポリマー又はメチルメタクリレート−ブチルアクリレート−スチレン−ターポリマーである。
【００６７】
コモノマーとは、有利に副次的な量でこれらを有するコポリマーの形でアクリルガラス中に含有されている光学的構成要素又は成分のことである。これらは、通常、本発明により使用すべきポリ（メタ）アクリレートの性質に対して不利な効果を有していないものが選択される。
【００６８】
１つ又はそれ以上の前記のコモノマーは、特に、例えばコポリマーがその加工の範囲内で比較的高い温度に曝される場合の流動特性の増大又は改善により、又は、コポリマー中の残留色の低減により、あるいは前記の種類及び方法である程度又は定められた程度でコポリマー中へ架橋を導入するための多官能性モノマーの使用により、コポリマーの特性を所望のように変性させるために使用することができる。
【００６９】
前記の目的に適するモノマーには、特に、ビニルエステル、塩化ビニル、塩化ビニリデン、スチレン、α−メチルスチレン及び種々のハロゲン置換されたスチレン、ビニルエーテル及びイソプロペニルエーテル、ジエン、例えば１，３−ブタジエン及びジビニルベンゼンが含まれる。コポリマーの色の低減は、例えば電子に富むモノマー、例えばビニルエーテル、酢酸ビニル、スチレン又はα−メチルスチレンの使用によって特に有利に達成することができる。
【００７０】
前記のコモノマー化合物のうち、芳香族ビニルモノマー、例えばスチレン又はα−メチルスチレンは特に有利である。
【００７１】
物理的混合物、いわゆるブレンドも、ポリ（メタ）アクリレートプレートのために有利である。
【００７２】
更に、本発明によるポリ（メタ）アクリレートプレートは、慣用の添加剤を含有していてよい。これらには、特に、帯電防止剤、酸化防止剤、離型剤、防炎剤、潤滑剤、染料、流動改善剤、充填材、光安定剤及び有機リン化合物、例えば亜リン酸塩又はホスホネート、顔料、チキソトロープ剤、ＵＶ保護剤、風化保護剤及び可塑剤が含まれる。
【００７３】
充填材は、通常、その組成及び構造に関して、本質的にポリ（メタ）アクリレートマトリックスとは異なる固形の添加剤である。これは無機材料並びに有機材料であってもよい。これらは当業者に十分に公知である。
【００７４】
有利に、ポリ（メタ）アクリレートの解重合の条件下で不活性の充填材が使用される。この場合、本発明において、ポリ（メタ）アクリレートの解重合の条件下で不活性である充填材とは、（メタ）アクリレートポリマーの解重合に本質的に不利な影響を及ぼさないか又は解重合を全く不可能にする物質であると解釈される。充填材のこれらの性質は、ポリ（メタ）アクリレートプレートの容易な再利用を可能にする。
【００７５】
ポリ（メタ）アクリレート、特にＰＭＭＡは、直接的な化学的再利用に特に適する僅かなプラスチックに含まれる。これらは、適当な方法で熱を供給する場合に、前記ポリマーを、特定の温度及び圧力で再度完全に相応するモノマー成分に分解させること（解重合）ができるものである。従って、例えば＞２００℃の温度でのアクリルガラス屑の熱処理によるポリメチルメタクリレート（ＰＭＭＡ）の解重合及びその際に生じるモノマーのメチルメタクリレート（ＭＭＡ）の回収、生じるモノマー蒸気の凝縮及び粗製モノマーの加工については、文献及び特許明細書中に種々の連続的及び非連続的方法が記載されている。工業的にもっとも多く用いられる方法の場合、ポリマー材料は、部分的に鉛で充填された釜の中に入れられ、外部から加熱される。４００℃を上回る温度でポリマー材料は解重合し、生じたモノマー蒸気は導管を通って凝縮器の中に到達し、そこで、凝縮させられて、液状の粗製モノマーにされる。相応する解重合法は、例えばＤＥ−ＯＳ２１３２７１６の記載から公知である。
【００７６】
本発明によるプレートは、例えば鋳込み法、有利に小室法、ロステロ法(Rosteroprozess)又は別の方法及び小室法の改良による（メタ）アクリレート系の重合によって得られるが、この場合、重合性系には、本願明細書中の前記の成分Ａ）からＦ）が含まれる。
【００７７】
成分Ａ）は、重合すべき（メタ）アクリレート系の主成分である。
【００７８】
括弧の中に入れた成分は、その任意の使用可能性を表すものであり、即ち、（メタ）アクリレートは、アクリレート及び／又はメタクリレートを表している。
【００７９】
モノマー成分Ａ）は、（メタ）アクリレートを少なくとも５０質量％含有しているが、この場合、Ｃ１〜Ｃ４−エステル基を有する一価の（メタ）アクリレートが有利である。長鎖状のエステル、即ち、Ｃ５又はそれよりも長い鎖状のエステル基を有するものは、成分Ａ）中で５０質量％に制限されている。有利に、成分Ａ）は、メチルメタクリレートを少なくとも４０質量％含有している。
【００８０】
長鎖状の（メタ）アクリレートは、前記の量で、この系を耐衝撃性にする。従って、前記エステルは、プレートを、一層可撓性、あるいはまた一層柔軟にし、これによって、５０質量％を上回る量で使用特性を制限してしまう。
【００８１】
（メタ）アクリレート以外に、成分Ａ）は別のコモノマーを含有していてもよいが、この場合、その含量は、５０質量％に制限されている。これらのコモノマーの中では、ビニル芳香族化合物及び／又はビニルエステルを、それぞれ、成分Ａ）中に５０質量％まで含有していてもよい。より多くの割合のビニル芳香族化合物は重合導入が困難になることがあり、かつ系の分解を招くこともある。より多くの割合のビニルエステルは、更に、低温で単に不十分にのみ硬化し得るに過ぎず、比較的大きな収縮挙動の傾向がある。
【００８２】
有利に、成分Ａ）は、８０〜１００質量％、特に有利に９０〜１００質量％までが（メタ）アクリレートから構成されており、それというのも、前記モノマーにより、有利な加工特性及び使用特性を有するプレートを達成することができるためである。（メタ）アクリレート中のＣ２〜Ｃ４−エステルの割合は、有利に、成分Ａ）中で５０質量％に制限されており、有利に前記エステルは、成分Ａ）中に、最大３０質量％、特に有利に最大２０質量％まで含有されている。これによって、特に可撓性のプレートを形成することができる。
【００８３】
適当な単官能性（メタ）アクリレートは、殊にメチルメタクリレート、ブチルメタクリレート、ブチルアクリレート、２−エチルヘキシルアクリレート、エチルトリグリコールメタクリレート、ヒドロキシプロピルメタクリレートである。
【００８４】
コモノマーとしては、殊にビニルトルエン、スチレン、ビニルエステルが適している。
【００８５】
有利に、スチレンは、Ａ）中で最大２０質量％までに制限されており、それというのも、これよりも多くの含分は、重合の際に支障となりかねないからである。
【００８６】
本質的に、成分Ａ）中には多価の（メタ）アクリレートも含有されている。多価の（メタ）アクリレートは、重合の際のその架橋作用によって、特にプレートの吸水性の低下を招く。有利に、（メタ）アクリレート系中の多価の（メタ）アクリレートは、成分Ａ）中に、０．１〜３０質量％の量、特に好ましくは０．２〜５質量％の量で含有されている。多官能性（多価）（メタ）アクリレートは、直鎖分子間の高分子結合に役立つ。これによって、可撓性、耐引掻き性、ガラス転移温度、融点又は硬化経過曲線のような性質に影響を及ぼすことができる。
【００８７】
有利な使用可能な多官能性（メタ）アクリレートには、特に、以下：
（１）二官能性（メタ）アクリレート
一般式：
【００８８】
【化２】
2005535768.tif 000003
［式中、Ｒは、水素又はメチルであり、ｎは、３〜２０の正の整数である］
の化合物、例えばプロパンジオール、ブタンジオール、ヘキサンジオール、オクタンジオール、ノナンジオール、デカンジオール及びエイコサンジオールのジ（メタ）アクリレート、一般式：
【００８９】
【化３】
2005535768.tif 000004
［式中、Ｒは、水素又はメチルであり、ｎは、１〜１４の正の整数である］
の化合物、例えばエチレングリコール、ジエチレングリコール、トリエチレングリコール、テトラエチレングリコール、ドデカエチレングリコール、テトラデカエチレングリコール、プロピレングリコール、ジプロピレングリコール及びテトラデカプロピレングリコールのジ（メタ）アクリレート；及びグリセリンジ（メタ）アクリレート、２，２’−ビス［ｐ−（γ−メタクリルオキシ−β−ヒドロキシプロピル）−フェニルプロパン］又はビス−ＧＭＡ、ビスフェノール−Ａ−ジメタクリレート、ネオペンチルグリコールジ（メタ）アクリレート、１分子当たりに２〜１０個のエトキシ基を有する２，２’−ジ（４−メタクリルオキシポリエトキシフェニル）プロパン及び１，２−ビス（３−メタクリルオキシ−２−ヒドロキシプロポキシ）ブタン、
（２）三官能性又は多官能性の（メタ）アクリレート
トリメチロールプロパントリ（メタ）アクリレート及びペンタエリトリトールテトラ（メタ）アクリレート
が含まれる。
【００９０】
有利な通常の多官能性（メタ）アクリレートには、特に、トリエチレングリコールジメタクリレート（ＴＥＤＭＡ）、トリメチロールプロパントリメタクリレート（ＴＲＩＭ）、１，４−ブタンジオールジメタクリレート（１，４−ＢＤＭＡ）、エチレングリコールジメタクリレート（ＥＤＭＡ）が含まれる。
【００９１】
本発明により使用すべき（メタ）アクリレート系の他の有利な成分は、多価（少なくとも二官能性）のウレタン（メタ）アクリレートである。
【００９２】
成分Ｂ）は任意成分であるが、しかしながら極めて有利には使用される。
【００９３】
原則的に、Ｂ）の準備の際には、２つの互いに異なる方法で行うことができる。１つには、Ｂ）をポリマー物質としてＡ）と混合することができる。もう１つには、Ａ）を予備重合させることができ、その際、いわゆるシロップが得られる。こうして、このシロップは、既に、群Ａ）からのモノマー成分及び群Ｂ）からのポリマー成分を混合物中に互いに有している。
【００９４】
樹脂の粘度及び系のレオロジー全体並びにより良好な完全硬化の調節のためには、  −前記のように−  成分Ａ）にポリマー又はプレポリマーＢ）を添加することができる。この（プレ）ポリマーは、Ａ）中で可溶性であるか又は膨潤性である。Ａ）１部に対して、プレポリマーＢ）を０〜１２部使用する。殊にポリ（メタ）アクリレートが適しているが、この場合、これらは、Ａ）中に溶解させた固形ポリマーとしてか又はいわゆるシロップとして、即ち、相応するモノマーの部分重合した混合物として使用することができる。更に、ポリ塩化ビニル、ポリ酢酸ビニル、ポリスチレン、エポキシ樹脂、エポキシ（メタ）アクリレート、不飽和ポリエステル、ポリウレタン又はこれらの混合物が適している。これらのポリマーは、例えば特殊な可撓性の性質、収縮調節を生じ、安定化剤又はレベリング改善剤として作用する。
【００９５】
有利に、Ａ）１部に対してＢ）２〜１１部を使用する。特に好ましくは、Ａ）１部に対してＢ）４〜１０部である。極めて殊に有利に、（プレ）ポリマー６〜９部を取り、これを、重合性モノマーＡ）１部と混合する。有利に（プレ）ポリマーＢ）は、Ａ）中に溶解される。
【００９６】
有利な実施態様において、バインダーの成分Ｂ）とＡ）との質量比は、１：１〜１２：１の範囲内である。この範囲内で、特性の最適な調整が達成できる。
【００９７】
特に好ましくは、質量比Ｂ）：Ａ）は、５：１〜１２：１の範囲内である。
【００９８】
成分Ｂ）（（プレ）ポリマー）は任意のポリマーであってよい。特に好ましくは、これはプレポリマーであるが、しかしながら懸濁重合体、乳化重合体及び／又は再利用プロセスからの磨砕粒状物であってもよい。最も単純な場合には、（モルに関して）８〜１０％のモノマー変換率を有するＭＭＡのプレポリマーが使用される。
【００９９】
（プレ）ポリマーＢ）はコポリマーであってよく、この場合、プレートの硬度及び可撓性には、（プレ）ポリマーＢ）中のコモノマーの種類及び量によって影響を及ぼすことができる。それぞれの（プレ）ポリマーＢ）の構成にあずかる使用可能なコモノマーには、特に、メチルメタクリレート（ＭＭＡ）とは異なるアクリレート及びメタクリレート、ビニルエステル、塩化ビニル、塩化ビニリデン、スチレン、α−メチルスチレン及び種々のハロゲン置換されたスチレン、ビニルエーテル及びイソプロペニルエーテル、ジエン、例えば１，３−ブタジエン及びジビニルベンゼンが含まれる。
【０１００】
有利なコモノマーは、メチルアクリレートについては、特に、エチルアクリレート、ブチルアクリレート、２−エチルヘキシルアクリレート、エチルメタクリレート、ｎ−ブチルメタクリレート、イソブチルメタクリレート、２−エチルヘキシルメタクリレート、プロピルアクリレート、プロピルメタクリレート、メタクリル酸、エチルトリグリコールメタクリレート、ヒドロキシプロピルメタクリレートである。
【０１０１】
成分Ｃ）は、重合性系の硬化（重合）のために不可欠である必須成分である。
【０１０２】
重合は、ラジカル並びにイオン的に行うことができるが、この場合、ラジカル重合が有利である。これは、熱的に、照射及び開始剤によって行うことができるが、この場合、有利にラジカルを形成する開始剤を使用する。重合のそれぞれの条件は、選択したモノマー及び開始剤系に左右されるし、当業者の間では公知である。
【０１０３】
有利な開始剤には、特に、当業者の間で公知のアゾ開始剤、例えばＡＩＢＮもしくは１，１−アゾビスシクロヘキサンカルボニトリル並びにペルオキシ化合物、例えばメチルエチルケトンペルオキシド、アセチルアセトンペルオキシド、ケトンペルオキシド、メチルイソブチルケトンペルオキシド、シクロヘキサンペルオキシド、ジベンゾイルペルオキシド、ｔｅｒｔ−ブチルペルオキシベンゾエート、ｔｅｒｔ−ブチルペルオキシイソプロピルカーボネート、２，５−ビス（２−エチルヘキサノイル−ペルオキシ）−２，５−ジメチルヘキサン、ｔｅｒｔ−ブチルペルオキシ−２−エチルヘキサノエート、ｔｅｒｔ−ブチルペルオキシ−３，５，５−トリメチルヘキサノエート、１，１−ビス（ｔｅｒｔ−ブチルペルオキシ）シクロヘキサン、１，１−ビス（ｔｅｒｔ−ブチルペルオキシ）−３，３，５−トリメチルシクロヘキサン、クミルヒドロペルオキシド、ｔｅｒｔ−ブチルヒドロペルオキシド、ジクミルペルオキシド、ビス（４−ｔｅｒｔ−ブチルシクロヘキシル）ペルオキシジカーボネート、前記化合物の２種又はそれ以上の互いの混合物並びに前記化合物と、同様にラジカルを形成することができる記載されていなかった化合物との混合物が含まれる。
【０１０４】
同様にレドックス系も該当するが、この場合、有機溶剤又は水溶液又は水性懸濁液中の粘液質にされた系も公知であり、使用可能である。かかる系は、商品名（登録商標）CadoxでAkzo社より入手可能である。
【０１０５】
段階的な半減期を有する複数の開始剤の混合物も可能である。こうして、重合反応をより良好に制御することができるし、局所的な不規則性を回避することができ、一層均一な結果が得られる。また、これによって後重合時間（熱処理棚中でのプレートの熱処理）を短縮することもできる。
【０１０６】
成分Ｃ）の量は、広い範囲で変動することができる。これは、モノマーの組成、（プレ）ポリマーの種類及び量並びに所望の重合温度及び製造すべきポリマーの意図された分子量に左右される。標準値は、例えば１０００００〜１００００００ｇ／モル（分子量の質量平均）の分子量については、モノマー系の重合性成分１モル当たりに開始剤１×１０−５〜約１×１０−６モルであることが判明した。ポリマーの分子量は、有利に６５００００〜８０００００ｇ／モルである。
【０１０７】
成分Ｄ）は重合性（メタ）アクリレート系の任意成分であり、勿論、有利に系中に含有されている。例えば乳化剤である。有利にレシチンである。使用すべき物質の量は、広い範囲で変動することができる。有利に、Ａ）１質量部に対して、Ｄ）０．０１〜１質量部である。特に好ましくは、Ａ）１質量部に対して、Ｄ）０．１〜０．２質量部である。
【０１０８】
成分Ｅ）は任意である。これは自体公知の慣用の添加剤であり、この場合、例示的な添加剤は既に記載しておいた。Ｅ）には、特に、Ｆ）に該当しない充填材も含められる。これらには、特に有利に成分Ｆ）の充填材よりも小さな粒度のもので、補強作用を有していない充填材、例えば着色顔料等も含まれる。Ｅ）により使用された充填材の平均粒度は、有利に１０μｍ未満の範囲内、好ましくは５μｍ未満の範囲内、特に有利に１μｍ未満、極めて殊に有利に０．０１μｍ未満である。充填材Ｅ）対Ｆ）の平均粒度の比は、好ましくは、１：３〜１：１０００の範囲内、有利に１：５〜１：１００の範囲内、特に有利に１：１０〜１：５０の範囲内である。
【０１０９】
成分Ｆ）は必須である。その上更に、この成分は、既に記載しておいた。
【実施例】
【０１１０】
実施例
１．  循環空気炉処理による例示的なプレートの製造（実施例１）
１．１．  金型構成
２つの安全ガラス板を型として使用する。この型ガラス板の間に、ＰＶＣ性の封止コードを入れる。こうして形成された室内にそれぞれ３０ｍｍの間隔で相互に平行に２ｍｍの直径を有する単繊維のポリアミド繊維を張る。このガラス板を、引き続き、小室を用いて３つの面で固定する。小室の幅は、封止コードの種々の厚さによって変動させることができる。この例の場合、小室の内側の厚さは約１５ｍｍであった。充填後に、４つ目の面を閉鎖する。こうして閉鎖されたプレート系を水平にし、循環空気炉中に配置する。
【０１１１】
１．２．  金型の充填のためのポリ（メタ）アクリレート系
【０１１２】
【表１】
2005535768.tif 000005
【０１１３】
１＊  プレポリマーはＭＭＡをベースとするシロップであり、その際、メチルメタクリレートは公知の方法で約１０％の変換率（残留モノマー９０質量％）まで予備重合されたものである。予備重合体の粘度は約４５０ｃｐであった。
【０１１４】
２＊  架橋剤は、トリエチレングリコールジメタクリレート（ＴＥＤＭＡ）である。
【０１１５】
３＊  ＡＶＮはラジカル形成剤アゾバレロニトリルである。
【０１１６】
４＊  SER AD FA 192は、エトキシル化されたノニルフェノールホスフェートの群からのリン酸エステルである。
【０１１７】
５＊  （登録商標）Tinuvin Pは、Ciba-Spezialitaetenchemie GmbH社の光安定剤であり、２−（２−ヒドロキシフェニル）ベンゾトリアゾールである。
【０１１８】
６＊  Naintsch社、A-8045 Graz-Andritz、オーストリア国在のSE-Super。これは白色タルクと純粋ドロマイトとの連晶であり、化学分析によればＳｉＯ２１７％、ＭｇＯ２２％、ＣａＯ２４％からなり、１０５０℃、１時間で３７％の灼熱損失を示す。ドロマイト含分（Leco）は７５％である。ＤＩＮ６６１６５による篩分析の場合、残分は、１２μｍで２．０％である。
【０１１９】
１．３．  混合物の製造
必要な充填材及び添加剤を必要な予備重合体（シロップ）の約３分の１中に分散させる。この場合、まず分散助剤を添加し、引き続き、必要な添加剤、例えばＵＶ−安定剤、架橋剤、熱安定剤等並びに充填材を添加する。
【０１２０】
上記溶液を冷却及び排気可能な撹拌容器中で少なくとも３０分間分散させる。この場合、分散温度が５０℃を超えないようにする。分散後、混合物を室温に冷却し、シロップの残量で希釈し、引き続き必要な触媒を溶液形で添加する。この溶液を引き続き更に３０分間真空下で撹拌する。
【０１２１】
１．４．  小室中での充填及び重合、並びに離型
上記の混合物を金型中に鋳込み；混合物釜から直接２５μｍのバグフィルターを介して金型中に充填する。プレートを循環空気処理で重合させる。主要重合の際、約９０％の変換率が達成される。プレートの後重合を、１２０℃の熱処理炉中で行う。プレートの冷却後、上方のガラスプレートを室から取り出し、ポリ（メタ）アクリレートプレートを取り出す。
【０１２２】
２〜４
例１に従って別のプレートを仕上げた。殊に、実施例２〜４において、ポリ（メタ）アクリレート系の配合を変動させた。使用した系は、以下の組成を有していた：
それぞれの質量部での、（メタ）アクリレート系２〜４の組成：
【０１２３】
【表２】
2005535768.tif 000006
【０１２４】
７＊  Martinal ON 310は、Martinswerke GmbHの水酸化アルミニウムタイプである。これは９〜１３μｍの平均粒度を有する。吸油量は２４〜２８ｃｍ３／１００ｇである。含水量は＜０．３％である。
【０１２５】
厚さ１５ｍｍ、サイズ２×２ｍの本発明のＮＴ−ＬＳ−プレートに関して種々の試験を実施した。部分的に、所定の物理的特性を算出し、同一の寸法の透明なプレートの算出された特性と比較した。
【０１２６】
結果では、本発明によるプレートは全ての当該の規格に適合していた。埋め込まれたナイロン繊維を有する透明な騒音防止材料、いわゆるＬＳ  ＣＣ材料と比較して、本発明によるプレートは明らかに改善された機械的特性を有していた。厚さ３５ｍｍのＬＳ  ＮＴを用いた場合、５×２ｍの脚柱距離での３面の固定を達成することができた。これは厚さ３５ｍｍのＬＳ  ＣＣ材料を用いた場合には不可能であり、それというのも、負荷下でのたわみ及び張りが許容範囲を超えるからである。４面での固定の場合、本発明による材料であるＬＳ  ＮＴを用いて、既にたった１２ｍｍの厚さで５×２ｍの脚柱距離を実現することができる。
【０１２７】
実施例４による本発明によるプレートについて、ＤＩＮ  ４１０２−Ｂ１に準拠した難燃性試験を行った。この場合、ＤＩＮ  ４１０２−Ｂ１に準拠した難燃性に関する試験の要求は完全に満たされた。これは、本発明による高度に充填されたＮＴ−ＬＳ−プレートが難燃性であることを示す。
【０１２８】
実施例４による本発明によるプレートについて、同様に破壊試験を行った。この場合、上記の騒音防止要素を４つの木台（高さ約８６０ｍｍ）上に置き、引張りや固定をしなかった。底部を保護するために、この上に１２００×１２００×１４０（Ｌ×Ｗ×Ｈ）のサイズの木板を置いた。
【０１２９】
騒音防止要素の上方１５００ｍｍの高さから、重量４００ｋｇの円筒形の金属重りを要素の中心に落下させた。５．４２ｍ／ｓ（１９．５ｋｍ／ｈ）の速度での衝撃で、重りの運動エネルギーは５．８９Ｊであった。金属重りの衝突点に半径範囲を付与した。金属重りの衝撃の際にアクリルガラスがその典型的な形に割れた。しかしながら自由破片は生じず、それどころか全てのアクリルガラス破片は埋め込まれた繊維により保持された。
【０１３０】
上記結果は、高度に充填された系にとって非常に驚異的であると評価することができる。
【国際調査報告】
2005535768.tif 000007
2005535768.tif 000008
2005535768.tif 000009
2005535768.tif 000010
2005535768.tif 000011
2005535768.tif 000012
2005535768.tif 000013
2005535768.tif 000014